Electrode positive à matière active organique comprenant, de préférence constituée de : une matière active organique, un matériau conducteur électronique, et un collecteur de courant, dans laquelle la matière active est un composé redox de Formule 1 : dans laquelle : R 1 , R 2 , R 3 , R 4 , R 5 , R 6 , R 7 et R 8 sont indépendamment choisis parmi : un atome d’hydrogène, un halogène, en particulier choisi parmi le fluor, le chlore et le brome, notamment un fluor, ou un groupement choisi parmi : alkyle en C 1 à C 50 , linéaire ou ramifié, fluoroalkyle en C 1 à C 50 , linéaire ou ramifié, notamment -CF 3 , -CO 2 H, éventuellement sous une forme salifiée, -SO 2 OH, éventuellement sous une forme salifiée, -PO(OH) 2 , éventuellement sous une forme salifiée, -PO(OR a ) 2 , dans lequel R a est un groupement alkyle C 1 à C 10 , linéaire ou ramifié, notamment CH 3 , -CN, amine, -OH, -OR b , dans lequel R b est un groupement alkyle en C 1 à C 50 , linéaire ou ramifié, -CHO, -CO-R c , dans lequel R c est un groupement alkyle en C 1 à C 50 , linéaire ou ramifié, et dans laquelle : soit R 1 , R 2 , R 3 , R 4 , R 5 , R 6 , R 7 et R 8 sont différents de H, ou soit R 1 , R 4 , R 5 , et R 8 sont H, et R 2 , R 3 , R 6 et R 7 sont différents de H, ou soit R 1 , R 3 , R 4 , R 5 , R 7 et R 8 sont H, et R 2 et R 6 sont différents de H. Electrode positive selon la revendication 1, dans laquelle le composé de Formule 1 est tel que R 1 , R 2 , R 3 , R 4 , R 5 , R 6 , R 7 et R 8 sont indépendamment choisis parmi : un atome d’hydrogène, un halogène, ou un groupement choisi parmi : alkyle en C 1 à C 10 , linéaire ou ramifié, fluoroalkyle en C 1 à C 10 , linéaire ou ramifié, notamment -CF 3 . Electrode positive selon l’une des revendication 1 ou 2, dans laquelle le composé de Formule 1 est choisi parmi : . Electrode positive selon l’une des revendications 1 à 3, dans laquelle le composé redox de Formule 1 est présent dans l’électrode positive en une teneur allant de 20 à 80 % en poids, de préférence de 50 à 75% en poids, plus préférentiellement de 60 à 70% en poids, par rapport au poids total de l’électrode positive, hors collecteur de courant. Electrode positive selon l’une des revendications 1 à 4, dans laquelle le matériau conducteur électronique est choisi parmi le noir de carbone, le noir d’acétylène, le graphite, les nanotubes de carbone, les fibres de carbone, les polymères organiques conducteurs, le matériau conducteur électronique étant notamment du noir de carbone. Electrode positive selon l’une des revendications 1 à 5, dans laquelle le matériau conducteur électronique est présente dans l’électrode positive en une teneur allant de 10 à 60 %, notamment de 20 à 40% en poids, de préférence de 25 à 30% en poids, par rapport au poids total de l’électrode positive, hors collecteur de courant. Electrode positive selon l’une des revendications 1 à 6, dans laquelle l’électrode comprend un liant, en particulier un liant choisi parmi les polyvinylidènes, les polyéthylènes, les polyacrylates, les liants alkides, les liants glycérophtaliques, les polysiloxanes, les polysiloxane-époxydes, les polyuréthanes, les polysaccharides, les latex, la carboxyméthylcellulose et ces dérivés, le polyfluorure de vinylidène et le polytétrafluoroéthylène. Electrode positive selon la revendication 7, dans laquelle le liant est présent dans l’électrode positive en une teneur allant de 5 à 25 % en poids, de préférence en une teneur allant de 10 à 15% en poids, par rapport au poids total de l’électrode positive, hors collecteur de courant. Procédé de préparation d’une électrode positive selon l’une des revendications 1 à 8, dans lequel le procédé comprend : 1. la mise en contact de ladite matière active, dudit matériau conducteur électronique, et éventuellement dudit liant, pour obtenir une encre d’électrode, 2. le coulage de ladite encre d’électrode sur un collecteur de courant, 3. le séchage de ladite encre d’électrode sur le collecteur de courant. Batterie, notamment rechargeable, comprenant une électrode positive selon l’une des revendications 1 à 8, une électrode négative et un électrolyte non-aqueux. Batterie selon la revendication 10, dans laquelle l’électrolyte non-aqueux est une solution d’un sel dans un solvant organique, le sel étant choisi parmi LiPF 6 , LiClO 4 , et Li[N(FSO 2 ) 2 ], le sel étant notamment du LiPF 6 , le solvant organique étant un solvant à base de carbonate, notamment du carbonate d’éthyle, du carbonate d’éthylène, du carbonate de propylène ou un mélange de ces solvants.